F . Basile et al . , Stud . Surf . Sci . Catal . , Vol . 119 ( 1998 ) 나 일본 특허 출원 공개 소 50 - 4001 호 공보 등 에 공개 되 어 있 는 바 와 같이 , 니켈 과 마그네슘 및 알루미늄 을 포함 한 수용액 으로부터 침전제 에 의해 침전물 을 작성 , 소성 하 는 제법 으로 조제 하 였 다 . 즉 , 질산니켈 과 질산마그네슘 과 질산알루미늄 을 , 니켈 과 마그네슘 의 금속 원소 의 몰 비 가 제 1 실시 예 와 동일 한 1 : 9 로 되 도록 하 고 , 알루미나 로서 50 wt ％ 로 되 도록 계산 하 여 정 칭하 고 , 60 ℃ 의 순수 에 혼합 한 혼합 용액 을 조제 한 것 에 , 제 1 실시 예 와 동일 한 60 ℃ 로 가온 한 탄산칼륨 수용액 을 추가 하 여 , 교반기 로 충분히 교반 하 였 다 . 그 후 , 60 ℃ 로 유지 한 채 일정 시간 교반 을 계속 해서 숙성 을 행한 후 , 흡인 여과 를 행하 여 , 80 ℃ 의 순수 로 충분히 세정 하 였 다 . 그 후 , 이 침전물 을 증발 접시 로 옮겨 120 ℃ 로 건조 , 유발 에서 분쇄 후 , 분말 을 압축 성형기 를 사용 하 여 제 1 실시 예 와 마찬가지 로 프레스 성형 하 여 , 정제 성 형체 를 얻 었 다 . 그 성 형체 를 , 공기 중 , 1100 ℃ 로 소성 을 행하 여 촉매 성 형체 를 조제 하 였 다 . 이것 을 사용 하 여 제 2 실시 예의 번호 8 과 동일 한 조건 으로 활성 평가 를 행하 였 다 . 그 결과 , 촉매 활성 은 메틸나프탈렌 의 분해 율 이 62 . 6 ％ 정도 ( 그 중 , 탄소 석출 률 이 19 . 9 ％), 수소 증폭률 은 1 . 6 으로 중간 정도 의 촉매 활성 밖에 나타내 지 않 아 , 탄소 석출 량 이 매우 많 은 것 이 판명 되 었 다 .